(57)【要約】【課題】  微細な被覆アゾレーキ顔料が得られ、該被覆アゾレーキ顔料を用いた着色剤は、高い透明性、および高着色力となる。【解決手段】  カルボン酸化合物とアゾレーキ顔料の混合エンタルピーおよびカルボン酸化合物と水の混合エンタルピーの比が特定の比率である特徴を有するカルボン酸化合物被覆アゾレーキ顔料。また、該カルボン酸化合物被覆アゾレーキ顔料を用いる着色剤、および該カルボン酸化合物被覆アゾレーキ顔料の製造方法。【選択図】なし【特許請求の範囲】
【請求項１】
（１）下記式（１）：
Ｈ１／Ｈ２＝２．２０〜３．５０
（１）
（式（１）中、
Ｈ１はカルボン酸化合物とアゾレーキ顔料の混合エンタルピーであり、
Ｈ２はカルボン酸化合物と水の混合エンタルピーである。）
で表されるカルボン酸化合物被覆アゾレーキ顔料。
【請求項２】
前記カルボン酸化合物とアゾレーキ顔料の質量比が１：１００〜３０：１００である請求項１記載のカルボン酸化合物被覆アゾレーキ顔料。
【請求項３】
前記アゾレーキ顔料が、Ｃ．Ｉ．ピグメントレッド５７：１、または、Ｃ．Ｉ．ピグメントレッド４８：２から選ばれる少なくとも１つのアゾレーキ顔料である請求項１または２記載のカルボン酸化合物被覆アゾレーキ顔料
【請求項４】
請求項１〜３いずれか一項記載のカルボン酸化合物被覆アゾレーキ顔料を用いた着色剤。
【請求項５】
アゾレーキ顔料の前駆体であるアゾ化合物の水懸濁液にカルボン酸化合物水溶液を混合するか、または、レーキ化後のアゾレーキ顔料の水懸濁液にカルボン酸化合物水溶液を混合し、カルボン酸化合物をアゾレーキ顔料に被覆処理を行う、請求項１〜３いずれか一項記載のカルボン酸化合物被覆アゾレーキ顔料の製造方法。
【発明の詳細な説明】
【技術分野】
【０００１】
本発明は、被覆アゾレーキ顔料に関する。
【背景技術】
【０００２】
顔料は、塗料や印刷インキ、リキッドインキなどの着色剤として使用される。これらの中に分散されて顔料本来の性能を発揮させる手段の一つとして、顔料粒子を出来るだけ微細にすることが必要である。一般的に、平版インキやリキッドインキ等に使用される紅色の代表的な顔料としてアゾレーキ顔料が挙げられ、この顔料に対し、インキを作製した際により透明性、着色力が高くなるような微細なものが求められている。
【０００３】
一方でアゾレーキ顔料は、表面エネルギーが高く、凝集しやすく、インキに分散することが非常に難しい顔料のひとつであり、分散性を改善しつつ諸特性を向上させるための種々の検討がなされている。
【０００４】
例えば、水溶性アクリル重合体を顔料表面に処理することにより、グラビアインキにおける流動性、経時安定性、印刷適性及び印刷物の光沢の優れた顔料、及び該顔料を含むグラビアインキ組成物が開示されているが、本手法では微細、高透明性、高着色力の顔料を得ることはできなかった（引用文献１、引用文献２）。
【先行技術文献】
【特許文献】
【０００５】
【特許文献１】特開平０７−２９２２７４号公報
【特許文献２】特開２００４−０６７８９３号公報
【発明の概要】
【発明が解決しようとする課題】
【０００６】
本発明が解決しようとする課題は、インキに使用した時に、高い透明性、高い着色力が得られる被覆アゾレーキ顔料を提供することにある。
【課題を解決するための手段】
【０００７】
本発明者らは、前記実情に鑑みて鋭意検討した結果、カルボン酸化合物とアゾレーキ顔料の混合エンタルピーとカルボン酸化合物と水との混合エンタルピーが特定の比率において定義されるカルボン酸化合物によりアゾレーキ顔料表面が被覆されたカルボン酸化合物被覆アゾレーキ顔料が微細な顔料となり、該カルボン酸化合物被覆アゾレーキ顔料をインキの着色剤として使用した時に、高い透明性、高い着色力が得られることを見出し、本発明を完成するに至った。
【０００８】
即ち本発明は、
（１）下記式（１）：
Ｈ１／Ｈ２＝２．２０〜３．５０
（１）
（式（１）中、
Ｈ１はカルボン酸化合物とアゾレーキ顔料の混合エンタルピーであり、
Ｈ２はカルボン酸化合物と水の混合エンタルピーである。）
で表されるカルボン酸化合物被覆アゾレーキ顔料。
【０００９】
（２）前記カルボン酸化合物とアゾレーキ顔料の質量比が１：１００〜３０：１００であるカルボン酸化合物被覆アゾレーキ顔料。  
【００１０】
（３）アゾレーキ顔料が、Ｃ．Ｉ．ピグメントレッド５７：１、または、Ｃ．Ｉ．ピグメントレッド４８：２から選ばれる少なくとも１つのアゾレーキ顔料であるカルボン酸化合物被覆アゾレーキ顔料。
【００１１】
（４）該カルボン酸化合物被覆アゾレーキ顔料を用いた着色剤。
【００１２】
（５）アゾレーキ顔料の前駆体であるアゾ化合物の水懸濁液にカルボン酸化合物水溶液を混合するか、または、レーキ化後のアゾレーキ顔料の水懸濁液にカルボン酸化合物水溶液を混合し、アゾレーキ顔料の被覆処理を行う、カルボン酸化合物被覆アゾレーキ顔料の製造方法。
【発明の効果】
【００１３】
本発明のカルボン酸化合物被覆アゾレーキ顔料は、着色剤として用いた時に、高い透明性、高い着色力が得られるという格別顕著な技術的効果を奏する。
【発明を実施するための形態】
【００１４】
本発明のカルボン酸化合物被覆アゾレーキ顔料は、カルボン酸化合物で被覆されているアゾレーキ顔料であり、アゾレーキ顔料表面の一部又は全部がカルボン酸化合物によって覆われている状態を意味する。
【００１５】
＜アゾレーキ顔料＞
アゾレーキ顔料の代表ともいえるＣ．Ｉ．ピグメントレッド５７：１は、通称、カーミン６Ｂやリソールルビンと呼ばれ、また、３−ヒドロキシ−４−［（４−メチル−２−スルフォフェニル）アゾ］−，カルシウム塩（１：１）（ＣＡＳ名）とも称される紅顔料であり、主な用途は、印刷インキおよびリキッドインキである。 
【００１６】
Ｃ．Ｉ．ピグメントレッド５７：１の一般的な製造方法としては、４−アミノトルエン−３−スルホン酸のジアゾニウム塩（以下ジアゾ成分と称す）を含む懸濁液と、２−ヒドロキシ−３−ナフトエ酸のカップラー成分を含む水溶液とのカップリング反応とレーキ化反応とを水中において行うことで得られる。こうして得られた顔料の水懸濁液をろ過、水洗して含水率６０〜８０％の湿潤状態の顔料水ペースト等を得る。顔料は、この湿潤状態（ウエット）で被着色媒体の着色に供されるか、または更に乾燥して、乾燥状態（ドライ）の顔料として被着色媒体の着色に供される。  
【００１７】
ただし、Ｃ．Ｉ．ピグメントレッド５７：１は、そのままでは分散性が低いため、ロジン、重合性ポリマー、界面活性剤、顔料誘導体、酸塩基誘導体等を処理することで、分散性を改良し、色濃度を改良してきた経緯がある。さらに、構造由来から堅牢性がそれほど高い顔料ではない。一方で、コストパフォーマンスの優れた顔料である。
【００１８】
また、アゾレーキ顔料のひとつであるＣ．Ｉ．ピグメントレッド４８：２は、下記一般式においてレーキ化金属原子がカルシウム（Ｃａ）のモノアゾレーキ顔料である。そしてＣ．Ｉ．ピグメントレッド４８：２は、Ｃ．Ｉ．ピグメントレッド５７：１と同様に、印刷インキおよびリキッドインキの着色剤として主に使用される。 
【００１９】
【化１】
2020094133.tif 000002
【００２０】
本発明に用いられる被覆処理前のアゾレーキ顔料としては、Ｃ．Ｉ．ピグメントレッド５７：１、Ｃ．Ｉ．ピグメントレッド４８：２が好適に使用されるが、これに限定されるものではなく、顔料中にアゾ基を有している、例えば、Ｃ．Ｉ.ピグメントレッド４８：1、同４８：３、同４８：４、同４９：１、同４９：２、同４９：３、同５２：ｌ、同５２：２、同５３：１、同５３：２、同５７、同５７：２、同５７：３、同５８：１、同５８：２、同５８：３、同６０：１、同６３：１、同６３：２、同６８、同１５１、同２４７等が挙げられる。本発明に用いられる被覆処理前のアゾレーキ顔料は、上記顔料を単独で用いてもよいし、複数の顔料を併用してもよい。
【００２１】
また、本発明のカルボン酸化合物被覆アゾレーキ顔料は、公知慣用のコベース（成分）やコカップラー（成分）を併用して、被覆処理前のアゾレーキ顔料以外の、別の化学構造を有するアゾレーキ顔料を本発明の組成物に少量含ませる様にしても良い。   
この様な化学構造を有するアゾレーキ顔料としては、例えば、次のものが挙げられる。   
（１）２−アミノ−５−メチルベンゼンスルホン酸以外の置換基を有していても良い芳香族アミノスルホン酸からなるコベースと２−ヒドロキシ３−ナフトエ酸からなるカップラーとから得られるアゾレーキ顔料。   
（２）２−アミノ−５−メチルベンゼンスルホン酸からなるベースと２−ヒドロキシ３−ナフトエ酸以外の化合物からなるコカップラーとから得られるアゾレーキ顔料。   
（３）２−アミノ−５−メチルベンゼンスルホン酸以外の置換基を有していても良い芳香族アミノスルホン酸からなるコベースと２−ヒドロキシ３−ナフトエ酸以外の化合物からなるコカップラーとから得られるアゾレーキ顔料からなる群から選ばれるアゾレーキ顔料。   
これらは、色相や結晶粒子径を制御、分散性を改良するのに使用することが出来る。  
この様な被覆処理前のアゾレーキ顔料以外の別の化学構造を有するアゾレーキ顔料の組成物中の含有量は、少量であれば特に制限されるものではないが、通常、前記被覆処理前のアゾレーキ顔料１００重量部当たり、１．０〜２０．０重量部の範囲とするのが好ましい。
【００２２】
＜混合エンタルピー＞
本発明のカルボン酸化合物被覆アゾレーキ顔料において、定義している混合エンタルピーについて詳細に説明する。
【００２３】
まず、混合エンタルピーとは、２種の成分が各々独立にある場合と混合された状態にある場合のそれぞれのエンタルピー量の差によって定義され、２種の成分の親和性を表す熱力学的指標である。ここで成分Ａと成分Ｂの混合を、分子Ａと分子Ｂを決まった格子点にランダムに配置した状態と考える。混合のエンタルピー変化Ｈが隣接分子間の結合エネルギーｅのみによって決まると仮定すると、混合エンタルピーはＨ＝Ｚ｛ｅＡＢ−（ｅＡＡ＋ｅＢＢ）／２｝と表される（Flory, P. J., “Principles of Polymer Chemistry”, Cornell University Press, 1953.）。ただし、Ｚは格子点に隣接する格子点の数、ｅＡＡ、ｅＢＢ、ｅＡＢはそれぞれＡ−Ａ間、Ｂ−Ｂ間、Ａ−Ｂ間の結合エネルギーである。Ｈの値が小さいほど、Ａ−Ｂ間の結合エネルギーはＡ−Ａ間、Ｂ−Ｂ間の結合エネルギーより小さく、エネルギー的に安定である。したがって、混合エンタルピーの値が小さいほど、成分Ａと成分Ｂの親和性は高いといえる。
【００２４】
＜混合エンタルピー比の算出方法＞
混合エンタルピーは、市販のソフトウェアパッケージであるＭａｔｅｒｉａｌｓ  Ｓｔｕｄｉｏ  ｖ．１８．１．０のＢｌｅｎｄｓモジュールを使用して計算したパラメータとして定義される。混合エンタルピー比は、カルボン酸化合物とアゾレーキ顔料の混合エンタルピーＨ１を、カルボン酸化合物と水の混合エンタルピーＨ２で除して（Ｈ１／Ｈ２）算出する。アゾレーキ顔料、水分子、および水中における状態を考慮したカルボン酸化合物の分子モデルは、既知構造に基づいて分子力学（ＭＭ）法により構造最適化を行う。モデル分子の構造最適化には、上記のＭａｔｅｒｉａｌｓ  ＳｔｕｄｉｏからＦｏｒｃｉｔｅモジュールを使用する。構造最適化および混合エンタルピー計算の力場としては、例えばＣＯＭＰＡＳＳ，ＣＯＭＰＡＳＳＩＩ，Ｄｒｅｉｄｉｎｇ等が指定できる。モデル分子の各原子の電荷量は、上記のＭａｔｅｒｉａｌｓ  ＳｔｕｄｉｏのＤＭｏｌ３モジュールを使用し、密度汎関数理論に基づき計算してヒルシュフェルト電荷を割り付ける（汎関数はＧＧＡ／ＰＷ９１、基底関数はＤＮＰを指定する）。
【００２５】
＜カルボン酸化合物＞
本発明でアゾレーキ顔料に被覆するカルボン酸化合物は、アゾレーキ顔料の結晶成長を抑制する作用効果をもたらすために用いられる。
【００２６】
本発明者らは、水中でのカルボン酸化合物のアゾレーキ顔料に対する吸着のしやすさについて上記理論に基づいて鋭意検討を重ねた結果、カルボン酸化合物とアゾレーキ顔料の混合エンタルピーＨ１と、カルボン酸化合物と水の混合エンタルピーＨ２が、Ｈ１／Ｈ２＝２．２０〜３．５０の関係を満たしているときに、高い透明性、高い着色力が得られるカルボン酸化合物被覆アゾレーキ顔料が得られることを見出した。
【００２７】
すなわち、カルボン酸化合物がアゾレーキ顔料を被覆するためには、該化合物がアゾレーキ顔料に対して安定に吸着する必要があり、したがってＨ１が十分小さく、親和性が高い化合物が好ましい。このようなカルボン酸化合物としては、構造内に１つ以上のカルボキシル基を持つ化合物を挙げることができる。このような化合物をＨ１の値で定義するならば、カルボン酸化合物１分子あたりのカルボキシル基数をｎとしたとき、Ｈ１／ｎが−１００〜−２００ｋｃａｌ／ｍｏｌが好ましく、−１００〜−１５０ｋｃａｌ／ｍｏｌがさらに好ましい。中でも、ｎが１であるカルボキシル基を１つのみ持つカルボン酸化合物が特に好ましい。
【００２８】
また、Ｈ２は値が大きいほど水との親和性が低くなるため、カルボン酸化合物が水中に存在するよりも顔料表面近傍に存在するほうが安定となり、顔料に吸着する。一方で、Ｈ２が大きすぎると水に溶解しなくなるため、顔料を有効に被覆することができない。
【００２９】
以上を加味すると、混合エンタルピーの比Ｈ１／Ｈ２が２．２０〜３．５０の範囲にすることで、アゾレーキ顔料の結晶成長を抑制する作用効果が発現すると発明者らは推測している。中でも、Ｈ１／Ｈ２は２．５０〜３．５０であることが好ましい。顔料合成時に、Ｈ１／Ｈ２が上記の好ましい範囲にあるカルボン酸化合物を添加することで、これらのカルボン酸化合物が顔料の表面に吸着して微細なアゾレーキ顔料が得られる。上記範囲から外れるカルボン酸化合物を使用した場合は、カルボン酸化合物が顔料の表面に吸着せず、微細なアゾレーキ顔料は得ることができない。
【００３０】
また、カルボン酸化合物は、アゾレーキ顔料との親和性の観点から、脂肪族化合物よりも芳香族化合物のほうが好ましく、芳香族化合物の中でも単環式芳香族化合物よりも多環式芳香族化合物のほうが分子の平面性が高く顔料平面との親和性が高くなり、より好ましい。
【００３１】
本発明で用いるアゾレーキ顔料に被覆するカルボン酸化合物としては、カルボキシル基を１つ以上有する、カルボン酸化合物が挙げられ、例えば、コール酸、デオキシコール酸、ウルソデオキシコール酸、グリチルレチン酸等が例示されるが、これらに限定されるものではない。また、これらの塩も使用することができる。さらに、２種類以上のカルボン酸化合物を混合して使用することができるが、インキの色相を安定させ、かつ高透明、高着色力の顔料を得るためには、カルボン酸化合物を単独で用いるか、カルボン酸化合物を含む混合物を用いる場合は、該カルボン酸化合物の純度が８５％以上であることが好ましく、９０％以上がより好ましく、９５％以上が最も好ましい。これらの各種カルボン酸化合物は、いずれもアゾレーキ顔料又はその理論収量に対して質量換算でその１．０〜３０％相当量使用することができる。 
【００３２】
＜その他添加剤＞
本発明のカルボン酸化合物被覆アゾレーキ顔料は、カルボン酸化合物に加え、例えばアニオン系界面活性剤、カチオン系界面活性剤、ノニオン系界面活性剤等の界面活性剤や、表面処理剤、高分子分散剤等の公知慣用の添加剤を併用しても良い。
【００３３】
＜一次粒子径＞
本発明のカルボン酸化合物被覆アゾレーキ顔料の一次粒子径は、顔料を溶媒に超音波分散させた後、透過型電子顕微鏡により測定することができる。具体的には、顔料粒子の電子顕微鏡写真を撮影し、二次元画像上の、凝集体を構成する顔料一次粒子の５０個につき、各々その長い方の長さを測定し、それを平均すればよい。一次粒子径が小さいほど結晶成長抑制効果が高い（被覆処理能力が高い）と判断することができる。
【００３４】
＜透明性、着色力＞
本発明のカルボン酸化合物被覆アゾレーキ顔料を用いたインキの物性である透明性、着色力は、一般的な顔料のインキ作製方法に則って作製したインキから判断することができる。
【００３５】
オフセットインキは、顔料粉末と沈降性バリウムの混合物中の着色成分が１６％となるよう調整した混合物４２部とインキワニス（ＤＩＣ株式会社製「ＭＧ−６３ワニス」）５８部を３本ロールを用いて練肉し作製することができる。得られたインキ１．０部とインキワニス（ＤＩＣ株式会社製「ＭＧ−６３ワニス」）１．０部を、オートマチックフーバーマーラーで１５０ポンドの荷重をかけ、１００回転で３回練肉して最終インキを調製する。最終インキを展色紙にヘラで引き、比較顔料を用いた展色紙を標準とした相対評価により、評価することができる。透明性は目視判定５段階〔１（透明性小）＜＜＜５（透明性大）〕で判定する。 
白インキは、上記で得られた最終インキ０．２部と白インキ（ＤＩＣ株式会社製「ＮＦＣ(ニューチャンピオン) Ｆグロス  ７９白」 ２．０部をオートマチックフーバーマーラーで１５０ポンドの荷重をかけ、１００回転で３回練肉することで淡色インキとして作製することができる。淡色インキを展色紙にヘラで引き、比較顔料を用いた展色紙を標準とした相対評価により、着色力を評価することができる。着色力は目視判定５段階〔１（着色力小）＜＜＜５（着色力大）〕で判定する。
【００３６】
＜比表面積の測定方法＞
トルエンを用いた比表面積は、顔料粉末０．１ｇを測定セルに入れ、１００℃で２時間真空乾燥し前処理を行い、次にセルをガス／蒸気吸着量測定装置に取り付け、２５℃で定容法にてトルエン蒸気の吸着量を測定することで行う。横軸に相対圧、縦軸に吸着量をプロットした吸着等温線を得、得た吸着等温線の相対圧０．０５〜０．３５の範囲でＢＥＴの式ｘ／（Ｖ・（１−ｘ））＝１／（Ｖｍ・Ｃ）＋（（Ｃ−１）／（Ｖｍ・Ｃ））・ｘを適用し、顔料粉体表面にトルエン分子が一層吸着した量である単分子層吸着量を算出する。ここで、ｘは相対圧、Ｖは相対圧ｘのときの吸着量、Ｖｍは単分子層吸着量、Ｃは吸着熱に関する定数である。比表面積は、単分子層吸着量にトルエン分子の分子占有断面積をかけることで求められる。具体的には、式Ｓ＝（（ｓ・Ｖｍ）／Ｖｏ）・ＮＡを用いる。ここで、Ｓは比表面積、ｓはトルエン分子の分子占有断面積、Ｖｏは１モル当たりの理想気体の体積、ＮＡはアボガドロ定数である。なお、トルエン分子の占有断面積は０．５５２ｎｍ２として計算を行う。比表面積において７０〜１５０ｍ２／ｇであることがより好ましい。
【００３７】
本発明のカルボン酸化合物被覆アゾレーキ顔料は、グラビアインキだけでなく、着色剤として平版インキ、プラスチック、インクジェット、トナー、カラーフィルタ、化粧品等の用途として使用することができるが、好適に、平版インキ、グラビアインキでの使用が好ましい。  
平版インキの使用において、平版インキは着色剤と、非極性溶剤と、沸点が非極性有機溶剤の沸点よりも高いアルコールと、インキ用ビヒクルとを含んでなる。   
インキ用ビヒクルとしては、公知慣用のものがいずれも使用できるが、例えば変成アルキッド樹脂、変性フェノール樹脂、石油樹脂等が挙げられる。また飽和アルキッド樹脂と乾性油との混合物や、ロジンとフェノール樹脂との混合物を用いることもできる。インキの調製に当たっては、例えばｎ−パラフィン、イソパラフィン、アロマティック、ナフテン、α−オレフィン等の溶剤が通常併用される。必要に応じてアマニ油、桐油、大豆油等の植物油をさらに併用することが出来る。   
これらは、通常、着色剤５〜５０重量％、インキ用ビヒクル２０〜５０重量％、上記パラフィン等の溶剤１０〜６０重量％、植物油０〜３０重量％となる様に調製される。   
例えば平版インキは、３本ロールにて着色剤、インキ用ビヒクル、溶剤、植物油とを混合することで調製することができる。 
尚、インキ調製の任意の工程において、例えば硬化促進剤や、レベリング剤等の公知慣用の添加剤を併用することが出来る。   
本発明においては、非極性有機溶剤とアルコールとの両方が含まれている場合、非極性有機溶剤のみが含有されている場合や、アルコールのみが含有されている場合であってもよい。  
【００３８】
グラビアインキの使用において、グラビアインキは樹脂、溶剤、着色剤、および、助剤からなり、一般的な配合比率は次のようになっている。樹脂 １５〜２５質量％、溶剤 ４０〜７０質量％、着色剤 ５〜５０質量％、助剤 １〜５質量％であり、樹脂を溶剤に溶かしたものをビヒクルという。   
【００３９】
＜グラビアインキに使用される樹脂＞   
樹脂は溶剤に溶かされ、版から被印刷物に着色剤を運び、被膜として固着させる働きをする。被印刷物の種類や耐性によっていろいろな樹脂が選択される。グラビアインキによく使用される樹脂としては、塩酢ビ樹脂、塩化ゴム、塩素化ポリプロピレン、アクリル樹脂、ポリアミド樹脂、ポリウレタン樹脂、硝化綿樹脂（ニトロセルロース）等を挙げることができる。ポリアミド樹脂と硝化綿樹脂など、用途によって混合樹脂も利用される。ウレタン系樹脂はスナック用からレトルト用まで、ラミネート用汎用インキとして最も多く使用されている。本発明では、包装用グラビアインキで一般的に使用されているウレタン樹脂を一例として使用している。   
【００４０】
＜グラビアインキに使用される溶剤＞   
溶剤は樹脂を溶かして印刷できるようにするためのもので、インキの乾燥性を支配する。印刷インキに使用されている主な溶剤はトルエン、ＭＥＫ、酢酸エチル、ＩＰＡである。一般には毒性が少なく、速く乾燥させるために沸点の低い溶剤を使用しているが、乾燥が速すぎて印刷物がかすれたり、うまく印刷できないなどの支障がある場合に、沸点の高い溶剤を混合することによって細かい文字もきれいに印刷できるようになる。しかし、残留溶剤やブロッキングの危険性も大きくなる。それぞれの樹脂に対して、もっともよく溶かす溶剤を真溶剤、性能アップや希釈のための溶剤を助溶剤、希釈剤という。ポリウレタン系の場合の真溶剤はＭＥＫ、助溶剤は酢酸エチル、希釈剤はトルエンとＩＰＡである。各インキの種類によって各種溶剤を配合した専用溶剤があり、乾燥速度の違ったものが用意されている。主な溶剤としては、炭化水素系であるトルエン、キシレン；エステル系である酢酸エチル、酢酸ブチル；アルコール系であるイソプロピルアルコール、ブタノール；ケトン系であるメチルエチルケトン、メチルイソブチルケトン等が使用される。   
【００４１】
＜グラビアインキに使用される助剤 ＞  
助剤は物理的、化学的な安定性や、印刷適性を向上させるための添加剤である。可塑剤、紫外線防止剤、酸化防止剤、帯電防止剤などがある。   
【００４２】
本発明のカルボン酸化合物被覆アゾレーキ顔料を配合したグラビアインキには、必要に応じて、例えば硫酸バリウム、炭酸バリウム、炭酸カルシウム、石膏、アルミナ白、クレー、シリカ、シリカ白、タルク、ケイ酸カルシウム、沈降性炭酸マグネシウム等の体質顔料を適宜配合しても良い。   
【００４３】
＜グラビアインキ製造方法＞   
ビヒクルの製造は樹脂を溶剤に溶かすだけで簡単であるが、ミクロンオーダーの均一な粒子になっている着色剤をビヒクルに分散させる工程（練肉・分散）では技術と工夫が必要である。練肉・分散が不十分なインキは印刷適性と保存性が劣る。練肉には専用の特殊なミルが用いられる。こうしてできたベースに助剤を添加し、最後の仕上げ工程として色や粘度の調整を行う。   
【実施例】
【００４４】
以下、実施例により本発明を詳細に説明するが、もとより本発明はこれら実施例の範囲に限定されるものではない。尚、特に断りのない限り、「部」及び「％」はいずれも質量基準である。
【００４５】
＜製造例１＞
２−アミノ−５−メチルベンゼンスルホン酸３８．５部を水５００部に分散後、３５％塩酸２５.０部を加え、０℃に保ちながら４０％亜硝酸ソーダ水溶液３６．８部を滴下し、ジアゾニウム塩溶液を得た。次に、２−ヒドロキシ−３−ナフトエ酸４０．１部を５０℃の温水２００部に分散後、２５％苛性ソーダ水溶液７４部を加えてカップラー溶液を得た。カップラー溶液を１０℃まで冷却後、攪拌しながら上記ジアゾニウム塩溶液を滴下した。１０℃で６０分間攪拌してカップリング反応を終了させ、染料懸濁液を得た。続いて、この懸濁液に、５％塩酸を滴下し、ｐＨを８．５に調整した後、得られた染料懸濁液に、１０％のグリチルレチン酸(混合エンタルピー比２．６７)のＮａ塩溶液２２５部を加え３０分攪拌した。次いで、７２％塩化カルシウム４２部を水４２部に溶解した液を加え、３０分攪拌してレーキ化を終了させた。レーキ化反応終了後、２５℃で３０分間加熱しつつ攪拌し、カルシウムアゾレーキ顔料（Ｃ．Ｉ．ピグメントレッド５７：１）の水中懸濁液を得た。この懸濁液を８０℃まで加熱後、６０分間攪拌した後、ろ過、水洗した残渣を１１０℃で一昼夜乾燥させた後、粉砕して、赤色のアゾレーキ顔料粉末Ａを１１１．６部得た。
【００４６】
＜製造例２＞
実施例１中の１０％のグリチルレチン酸(混合エンタルピー比２．６７)のＮａ塩溶液２２５部を１０％のウルソデオキシコール酸(混合エンタルピー比３．４０)のＮａ塩溶液２１２部に変更した以外は同様に操作を行い、赤色のアゾレーキ顔料粉末Ｂを８８．８部得た。
【００４７】
＜製造例３＞
実施例１中の１０％のグリチルレチン酸(混合エンタルピー比２．６７)のＮａ塩溶液２２５部を１０％のデオキシコール酸(混合エンタルピー比２．６４)のＮａ塩溶液２２３部に変更した以外は同様に操作を行い、赤色のアゾレーキ顔料粉末Ｃを１０２．６部得た。
【００４８】
＜製造例４＞
２−アミノ−４−クロロ−５−メチルベンゼンスルホン酸  ３８．５部を、水５００部に分散後、３５％塩酸２０部を加え、５℃以下に保ちなから３０分攪拌する。４０％亜硝酸ソーダ３０部を滴下し、ジアゾニウム塩溶液を得た。次に、２−ヒドロキシ−３−ナフトエ酸３３．３部を５０℃の温水５００部に分散後、２５％苛性ソーダ水溶液５９．３部を加えてカップラー溶液を得た。カップラー溶液を１０℃まで冷却後、攪拌しながら上記ジアゾニウム塩溶液を滴下した。１０℃で６０分間攪拌してカップリング反応を終了させ、染料懸濁液を得た。続いて、この懸濁液に、５％塩酸を滴下し、ｐＨを８．５に調整した後、得られた染料懸濁液に、１０％のウルソデオキシコール酸(混合エンタルピー比３．５０)のＮａ塩溶液１８６部を加え３０分攪拌した。次いで、７２％塩化カルシウム３２．６部を水３８．５部に溶解した液を加え、６０分攪拌してレーキ化を終了させ、カルシウムレーキアゾ顔料（Ｃ．Ｉ．ピグメントレッド４８：２）の水中懸濁液を得た。この懸濁液を８０℃まで加熱後、６０分間攪拌した後、ろ過、水洗した残渣を１１０℃で一昼夜乾燥させた後、赤色のアゾレーキ顔料粉末Ｄを８６．１部得た。
【００４９】
＜製造例５＞
製造例１において、グリチルレチン酸を使用しなかった以外は、実施例１と同様にして、赤色のアゾレーキ顔料粉末Ｅを９０．４部得た。
＜製造例６＞
製造例１中の１０％のグリチルレチン酸(混合エンタルピー比２．６７)のＮａ塩溶液２２５部を１０％のサリチル酸(混合エンタルピー比１．６６)のＮａ塩溶液１９３部に変更した以外は同様に操作を行い、赤色のアゾレーキ顔料粉末Ｆを８２．５部得た。
【００５０】
＜製造例７＞
製造例１中の１０％のグリチルレチン酸(混合エンタルピー比２．６７)のＮａ塩溶液２２５部を１０％のフタルイミド酢酸(混合エンタルピー比２．１９)のＮａ塩溶液４２８部に変更した以外は同様に操作を行い、赤色のアゾレーキ顔料粉末Ｇを７１．６部得た。
【００５１】
＜製造例８＞
製造例５で得られたＥ８０部とグリチルレチン酸２０部を乾式混合し、Ｃ．Ｉ．ピグメントレッド５７：１顔料を含む赤色のアゾレーキ顔料粉末Ｈを１００部得た。
【００５２】
＜インキ試験＞  
製造例１−８で得たアゾレーキ顔料について、製造例１−４で得たアゾレーキ顔料を用いたインキを実施例１−４とし、製造例５−８で得たアゾレーキ顔料を用いたインキを比較例１−４とした。インキの作成方法、評価方法は、下記に説明する。 
＜オフセットインキの調製＞
顔料粉末と沈降性バリウムの混合物中の着色成分が１６％となるよう調整した混合物４２部とインキワニス（ＤＩＣ株式会社製「ＭＧ−６３ワニス」）５８部を３本ロールを用いて練肉しインキを作製した。得られたインキ１．０部とインキワニス（ＤＩＣ株式会社製「ＭＧ−６３ワニス」）１．０部を、オートマチックフーバーマーラーで１５０ポンドの荷重をかけ、１００回転で３回練肉して最終インキを調製した。最終インキを展色紙にヘラで引き、比較例１で得た顔料を用いた展色紙を標準とした相対評価により、透明性を評価した結果を表１にまとめて示した。なお、透明性は目視判定５段階〔１（透明性小）＜＜＜５（透明性大）〕で判定した。
【００５３】
＜白インキの調製＞
上記で得られた最終インキ０．２部と白インキ（ＤＩＣ株式会社製「ＮＦＣ(ニューチャンピオン) Ｆグロス  ７９白」 ２．０部をオートマチックフーバーマーラーで１５０ポンドの荷重をかけ、１００回転で３回練肉して淡色インキを調製した。淡色インキを展色紙にヘラで引き、比較例１で得た顔料を用いた展色紙を標準とした相対評価により、着色力を評価した結果を表１にまとめて示した。なお、着色力は目視判定５段階〔１（着色力小）＜＜＜５（着色力大）〕で判定した。
【００５４】
【表１】
2020094133.tif 000003
【００５５】
【表２】
2020094133.tif 000004
【００５６】
表１に示した結果から、アゾレーキ顔料を、混合エンタルピーの比（Ｈ１／Ｈ２）が２．２０以上３．５０以下となる特定のカルボン酸化合物により被覆することで、得られる顔料が比較例と比較し微細になり、透明性、着色力が高くなった。また、グリチルレチン酸をアゾレーキ顔料に単に混合して混ぜただけの比較例４では、分散不良のため、透明性および着色力とも劣る結果となった。